(57)【要約】【課題】低温硬化性、貯蔵安定性、ｐＨ貯蔵安定性に優れた水性塗料組成物の提供。【解決手段】（１）水溶性樹脂、（２）水分散性樹脂、（３）親水基成分を有する脂肪族及び／または脂環族ブロックポリイソシアネートを含むことを特徴とする水性塗料組成物。【選択図】  選択図なし【特許請求の範囲】
【請求項１】
（１）水溶性樹脂、（２）水分散性樹脂、（３）親水基成分を有する脂肪族及び／または脂環族ブロックポリイソシアネートを含むことを特徴とする、水性塗料組成物。
【請求項２】
ブロックポリイソシアネートが、イソシアネート基の少なくとも一部が活性メチレン系化合物でブロックされたブロックポリイソシアネートであることを特徴とする、請求項１記載の水性塗料組成物。
【請求項３】
活性メチレン系化合物が、マロン酸ジエステルを含むことを特徴とする、請求項２記載の水性塗料組成物。
【請求項４】
さらに、１価アルコール系化合物を含むことを特徴とする、請求項１〜３のいずれかに記載の水性塗料組成物。
【発明の詳細な説明】
【０００１】
【発明の属する技術分野】
本発明は、水性塗料組成物に関する。
【０００２】
【従来の技術】
近年、地球環境、安全、衛生などの観点から水性塗料が注目されている。水性塗料は、建築外装から産業製品、例えば、食缶用、コイルコーティング用等の工業塗料に使用されるようになってきた。更に、耐候性、耐薬品性、耐衝撃性等の高度な品質が要求される自動車用一液性塗料に対しても、数多くの水性塗料が提案されている。ここで用いられている硬化剤の多くはメラミン系である。しかし、メラミン系硬化剤は、１２０℃程度の硬化温度が必要であり、最近の溶剤系塗料と同様に、９０℃〜１００℃程度の更なる低温硬化が望まれている。この理由としては、主に２点ある。１点目は、特に自動車バンパー等のプラスチック用塗装においては、基材にポリプロピレン等を用いており、耐熱性が低く、硬化温度を高く設定できない。従って、できるだけ低い硬化温度、例えば、１００℃以下が要求されるからである。２点目は、プラスチック用に限らず、ボディ等の鋼板用塗装においても、硬化温度を更に低くできれば、大幅なエネルギーコストダウンにつながるからである。このような低温硬化の要求を満足した水性塗料の提案として、活性メチレン系化合物をブロック剤に用い、親水基成分を持つ低温硬化性の水性ブロックポリイソシアネート組成物と水親和性ポリオールを含む水性塗料組成物が開示されている（例えば、特許文献１、２参照）。しかしながら、前記水性ブロックポリイソシアネート組成物と水親和性ポリオールの一種である水溶性樹脂のみとの組み合わせによる水性塗料組成物では、初期の貯蔵安定性（塗料のｐＨ、塗料粘度、塗料ゲル分率等）は比較的良好であるものの、貯蔵後の経時変化が大きく、貯蔵後の塗料を使用する際、ｐＨ、粘度等の再調整が必要となる等の支障を来す場合があった。そのため、低温硬化性に優れた特徴を持つ水性ブロックポリイソシアネートを用いた水性塗料において、貯蔵安定性の改良された水性塗料組成物が強く求められていた。
【０００３】
【特許文献１】
特開平１０−２３１３４７号公報
【特許文献２】
特開平１０−２３１３４８号公報
【０００４】
【発明が解決しようとする課題】
本発明は、低温硬化性に優れ、貯蔵安定性の改良された水性塗料組成物を提供することを目的とする。
【０００５】
【課題を解決するための手段】
本発明者らは、前記課題を解決するために鋭意検討した結果、水溶性樹脂、水分散性樹脂、及び、親水基成分を有する脂肪族及び／または脂環族ブロックポリイソシアネートを含む水性塗料組成物とすることによって、前記課題を解決できることを見出し、本発明を完成するに至った。
【０００６】
即ち、本発明は以下の通りである。
１．（１）水溶性樹脂、（２）水分散性樹脂、（３）親水基成分を有する脂肪族及び／または脂環族ブロックポリイソシアネートを含むことを特徴とする、水性塗料組成物。
２．ブロックポリイソシアネートが、イソシアネート基の少なくとも一部が活性メチレン系化合物でブロックされたブロックポリイソシアネートであることを特徴とする、前記１．記載の水性塗料組成物。
３．活性メチレン系化合物が、マロン酸ジエステルを含むことを特徴とする、前記２．記載の水性塗料組成物。
４．さらに、１価アルコール系化合物を含むことを特徴とする、前記１．〜３．のいずれかに記載の水性塗料組成物。
【０００７】
【発明の実施の形態】
以下、本発明について、その好ましい実施態様を中心に、具体的に説明する。本発明に使用する水溶性樹脂とは、水を主成分とする分散媒に溶解されているものである。外観は通常透明である。樹脂成分中には親水基としてアニオン系（カルボキシル基をアミン等で中和するもの等）、カチオン系（アミノ基を酸で中和するもの等）、両性イオン系（アニオン系とカチオン系の両方を持つもの等）、非イオン系（水酸基、ポリオキシメチレン等）などの官能基成分が導入されている。製法は、公知の方法で良い。アルキド系、ポリエステル系、エポキシ系、アクリル系、ウレタン系、フッ素系等があり、これらの１種または２種以上を混合して使用しても良い。水溶性樹脂は、樹脂成分（固形分）と親水性溶剤（ブチルセロソルブ、イソプロピルアルコール等）、中和剤（トリエチルアミン、ジメチルエタノールアミン等）、水等からなる。樹脂分水酸基価は、１０〜３００ｍｇＫＯＨ／ｇが好ましく、より好ましくは、２０〜２５０ｍｇＫＯＨ／ｇである。樹脂分水酸基価が１０ｍｇＫＯＨ／ｇ未満では、イソシアネート成分との反応によるウレタン架橋の密度が減少し、所定の硬化性が発現されない場合がある。３００ｍｇＫＯＨ／ｇを越えると、架橋密度が増加し、塗膜の機械的物性が低下する場合がある。数平均分子量は、１０００〜５００００が好ましく、より好ましくは、２０００〜３００００である。数平均分子量が１０００未満では、前記と同様に所定の硬化性が発現されない場合があり、５００００を越えると、前記と同様に塗膜の機械的物性が低下する場合がある。
【０００８】
本発明に使用する水分散性樹脂とは、水を主成分とする分散媒に分散されているものである。外観は通常半透明から乳白色である。前記の水溶性樹脂との外観の違いは、水分散性樹脂が０．０１〜０．２μ程度の平均粒子径を持つことによる（平均粒子径の測定方法は、ベックマンコールター株式会社製のサブミクロン粒度分布測定装置による）。製法は公知の方法で良く、分散媒に樹脂成分を分散させるために、界面活性剤等を使用しても良い。その他前記水溶性樹脂との違いは、数平均分子量であり、１００００〜１００００００が好ましく、より好ましくは、１０００００〜５０００００である。数平均分子量が１００００未満では前記と同様に所定の硬化性が発現されない場合があり、１００００００を越えると前記と同様に塗膜の機械的物性が低下する場合がある。
【０００９】
本発明に使用するブロックポリイソシアネート中の親水基成分とは、非イオン性親水基を有する化合物、または、イオン性親水基を有する化合物である。非イオン性親水基を有する化合物としては、片末端に活性水素を有し、かつ、ポリエチレンオキサイド鎖を有する化合物（以下、エチレンオキサイド付加物と言う）が好ましい。エチレンオキサイド付加物は、メタノール、エタノール、ブタノール等のモノアルコールにエチレンオキサイドを付加して得られ、エチレンオキサイド単位の含有量は５０重量％以上が好ましく、数平均分子量は２００から２０００が好ましい。エチレンオキサイド付加物は、プロピレンオキサイド単位を含んでも良い。エチレンオキサイド付加物とポリイソシアネートの反応は、溶剤を使用して行うこともできる。この場合に使用する溶剤は、イソシアネートに対して不活性なものが好ましい。反応温度は、好ましくは４０〜１５０℃、より好ましくは６０〜１２０℃である。必要に応じて、ジブチル錫ジラウレート等の錫化合物等の反応触媒を使用しても良い。イソシアネート基とブロック剤の反応、イソシアネート基とエチレンオキサイド付加物の反応は、いずれか一方を先行させることもできるし、同時に行うことも出来る。ポリイソシアネートのイソシアネート基は、ブロック剤及びエチレンオキサイド付加物の反応によりすべてが消費される。この場合のエチレンオキサイド付加物の含有モル比は、好ましくは、（エチレンオキサイド付加物のモル数）／（ブロックイソシアネート基におけるイソシアネート基のモル数）＝２／９８〜５０／５０であり、より好ましくは５／９５〜４０／６０である。２／９８未満であるとブロックポリイソシアネートの水分散性が低下し、５０／５０を越えると塗膜物性が低下する傾向がある。
【００１０】
イオン性親水基を有する化合物としては、ヒドロキシカルボン酸、アミノ酸、アミノスルホン酸、ヒドロキシスルホン酸等のアニオン性化合物が好ましく、ヒドロキシピバリン酸等のヒドロキシカルボン酸が特に好ましい。イオン性親水基を有する化合物とポリイソシアネートとの反応は、溶剤を使用して行うこともできる。この場合に使用する溶剤は、イソシアネートに対して不活性なものが好ましい。反応温度は、好ましくは０〜１００℃、より好ましくは１０〜８０℃である。必要に応じて、ジブチル錫ジラウレート等の錫化合物等の反応触媒を使用しても良い。イソシアネート基とブロック剤との反応、イソシアネート基とイオン性親水基を有する化合物との反応はいずれか一方を先行させることもできるし、同時に行うこともできる。ポリイソシアネートのイソシアネート基は、ブロック剤及びイオン性親水基を有する化合物の反応によりすべてが消費される。この場合のイオン性親水基を有する化合物の含有モル比は、好ましくは（イオン性親水基を有する化合物のモル数）／（ブロックイソシアネート基におけるイソシアネート基のモル数）＝２／９８〜５０／５０であり、より好ましくは５／９５〜４０／６０である。２／９８未満であるとブロックポリイソシアネートの水分散性が低下し、５０／５０を越えると塗膜物性が低下する傾向がある。前記の親水基成分は、非イオン性親水基を有する化合物とイオン性親水基を有する化合物をそれぞれ単独、または、混合して用いても構わない。
【００１１】
本発明に使用するブロックポリイソシアネートの前駆体であるポリイソシアネート組成物は、下記のようなジイソシアネートを主原料として得られる。ジイソシアネートは、脂肪族及び／または脂環族ジイソシアネートである。脂肪族ジイソシアネートとしては、炭素数４〜３０のものが好ましく、脂環族ジイソシアネートとしては炭素数８〜３０のものが好ましい。例えば、１，４−テトラメチレンジイソシアネート、１，５−ペンタメチレンジイソシアネート、１，６−ヘキサメチレンジイソシアネート（以下、ＨＤＩと略す）、２，２，４（または、２，４，４）−トリメチル−１，６−ヘキサメチレンジイソシアネート、リジンジイソシアネート、イソホロンジイソシアネート（以下、ＩＰＤＩと略す）、１，３−ビス（イソシアネートメチル）シクロヘキサン、４，４−ジシクロヘキシルメタンジイソシアネート等が挙げられる。中でも耐候性、工業的入手の容易さからＨＤＩ、ＩＰＤＩが好ましく、これらは、単独で使用しても併用しても構わない。
【００１２】
本発明に使用するポリイソシアネート組成物は、１分子中にイソシアネート基を２〜２０個有し、例えば、ビウレット結合、尿素結合、イソシアヌレート結合、ウレトジオン結合、ウレタン結合、アロファネート結合、オキサジアジントリオン結合等を形成することにより製造されたジイソシアネートの２〜２０量体のオリゴマーである。
ビウレット結合を有するポリイソシアネート組成物は、水、ｔ−ブタノール、尿素等のいわゆるビウレット化剤とジイソシアネートを、ビウレット化剤／（ジイソシアネートのイソシアネート基）のモル比が約１／２〜約１／１００で反応させた後、未反応のジイソシアネートを除去、精製して得られる。その具体例としては、特開昭５３−１０６７９７号公報、特開昭５５−１１４５２号公報、特開昭５９−９５２５９号公報などに記載がある。
【００１３】
イソシアヌレート結合を有するポリイソシアネート組成物は、例えば、触媒等により環状３量化反応を行い、転化率が約５〜約８０重量％になった時点で反応を停止し、未反応ジイソシアネートを除去精製して得られる。この際に、１〜６価のアルコール化合物を併用することができる。その具体例としては、特開昭５５−３８３８０号公報、特開昭５７−７８４６０号公報、特開昭５７−４７３２１号公報、特開昭６１−１１１３７１号公報、特開昭６４−３３１１５号公報、特開平２−２５０８７２号公報、特開平６−３１２９６９号公報等に記載がある。
【００１４】
ウレタン結合を有するポリイソシアネート組成物は、例えば、トリメチロールプロパン等の２〜６価のアルコール系化合物とジイソシアネートを、（アルコール系化合物の水酸基）／（ジイソシアネートのイソシアネート基）のモル比が、約１／２〜約１／１００で反応させた後、未反応ジイソシアネートを除去精製して得られる。
前記のポリイソシアネート組成物の中では、耐候性等の点から、イソシアヌレート結合を有するものが好ましい。
【００１５】
また、硬化性の点から、前記のポリイソシアネート組成物のイソシアネート平均官能基数は３〜２０が好ましく、更に好ましくは４〜１５である。３未満では、低温硬化性が劣り、２０を超えると塗膜外観などが低下する場合がある。イソシアネート平均官能基数とは、ポリイソシアネート１分子が統計的に有するイソシアネート官能基の数であり、下記式（１）から計算される。
イソシアネート平均官能基数＝（ポリイソシアネートの数平均分子量）×（イソシアネート基重量濃度）／イソシアネート（ＮＣＯ）基の式量（４２）・・・（１）
式（１）において、イソシアネート基重量濃度とは、ポリイソシアネート１ｇに含まれるイソシアネート基（式量４２）の重量である。
【００１６】
本発明に使用するブロック剤としては、例えば、オキシム系、活性メチレン系、フェノール系、メルカプタン系、酸アミド系、酸イミド系、イミダゾール系、尿素系、アミン系、イミン系、重亜硫酸塩系、ピラゾール系、トリアゾール系化合物等があり、これらの１種または２種以上を混合して使用しても良い。
【００１７】
具体的なブロック剤の例を下記に示す。
（１）オキシム系；ホルムアルドオキシム、アセトアルドオキシム、アセトオキシム、メチルエチルケトオキシム、シクロヘキサノンオキシム等。
（２）活性メチレン系；マロン酸ジエステル（マロン酸ジメチル、マロン酸ジエチル、マロン酸ジｎ−ブチル、マロン酸ジ２−エチルヘキシル、マロン酸メチルｎ−ブチル、マロン酸エチルｎ−ブチル、マロン酸メチルｓｅｃ−ブチル、マロン酸エチルｓｅｃ−ブチル、マロン酸メチルｔ−ブチル、マロン酸エチルｔ−ブチル、メチルマロン酸ジエチル、マロン酸ジベンジル、マロン酸ジフェニル、マロン酸ベンジルエチル、マロン酸エチルフェニル、マロン酸ｔ−ブチルフェニル、イソプロピリデンマロネート等）、アセト酢酸エステル（アセト酢酸メチル、アセト酢酸エチル、アセト酢酸ｎ−プロピル、アセト酢酸イソプロピル、アセト酢酸ｎ−ブチル、アセト酢酸ｔ−ブチル、アセト酢酸ベンジル、アセト酢酸フェニル等）。
【００１８】
（３）フェノール系；フェノール、クレゾール、エチルフェノール、ブチルフェノール等。
（４）メルカプタン系；ブチルメルカプタン、ドデシルメルカプタン等。
（５）酸アミド系；アセトアニリド、酢酸アミド、ε−カプロラクタム、δ−バレロラクタム、γ−ブチロラクタム等。
（６）酸イミド系；コハク酸イミド、マレイン酸イミド等。
（７）イミダゾール系；イミダゾール、２ーメチルイミダゾール等。
（８）尿素系；尿素、チオ尿素、エチレン尿素等。
（９）アミン系；ジフェニルアミン、アニリン、カルバゾール等。
（１０）イミン系；エチレンイミン、ポリエチレンイミン等。
（１１）重亜硫酸塩系：重亜硫酸ソーダ等。
（１２）ピラゾール系；ピラゾール、３−メチルピラゾール、３，５−ジメチルピラゾール等。
【００１９】
（１３）トリアゾール系；１，２，４−トリアゾ−ル等。
上記のうち、オキシム系、活性メチレン系、ピラゾール系が好ましく、具体的な好ましい例としては、アセトオキシム、メチルエチルケトオキシム、マロン酸ジエステル、アセト酢酸エステル、ピラゾール等が挙げられる。特に、低温硬化性の点からは、マロン酸ジエステル、アセト酢酸エステル、ピラゾール混合系が好ましく、より好ましくは、マロン酸ジエステル、アセト酢酸エステル混合系、更に好ましくはマロン酸ジエステルが好ましい。マロン酸ジエステルの中では、工業的入手の容易さ等からマロン酸ジエチルが好ましい。
【００２０】
ポリイソシアネートとブロック剤との反応は、溶剤の存在の有無に関わらず行うことができる。溶剤を使用する場合、イソシアネート基に対して不活性な溶剤を使用するのが好ましい。ブロック化反応に際して、反応触媒を使用することもできる。具体的な反応触媒としては、一般に塩基性を有するものが好ましく、（１）例えば、テトラメチルアンモニウム、テトラエチルアンモニウム等のテトラアルキルアンモニウムのハイドロオキサイドや、例えば、酢酸、カプリン酸等の有機弱酸塩、（２）例えば、トリメチルヒドロキシプロピルアンモニウム、トリメチルヒドロキシエチルアンモニウム、トリエチルヒドロキシプロピルアンモニウム、トリエチルヒドロキシエチルアンモニウム等のヒドロキシアルキルアンモニウムのハイドロオキサイドや、例えば、酢酸カプリン酸等の有機弱酸塩、（３）アルキルカルボン酸の例えば錫、亜鉛、鉛等のアルキル金属塩、（４）例えば、ナトリウム、カリウム等の金属アルコラート、（５）例えば、ヘキサメチルジシラザン等のアミノシリル基含有化合物、（６）マンニッヒ塩基類、（７）第３級アミン類とエポキシ化合物との併用、（８）例えば、トリブチルホスフィン等の燐系化合物等がある。
【００２１】
使用した反応触媒が塗料または塗膜物性に悪影響を及ぼす可能性がある場合には、当該触媒を酸性化合物等で中和することが好ましい。この場合の酸性化合物としては、例えば、塩酸、亜燐酸、燐酸等の無機酸、メタンスルホン酸、ｐ−トルエンスルホン酸、ｐ−トルエンスルホン酸メチルエステル、  ｐ−トルエンスルホン酸エチルエステル等のスルホン酸またはその誘導体、燐酸エチル、燐酸ジエチル、燐酸ジイソプロピル、燐酸ブチル、燐酸ジブチル、燐酸２−エチルヘキシル、燐酸ジ（２−エチルヘキシル）、燐酸イソデシル、燐酸ジイソデシル、オレイルアシッドホスフェート、テトラコシルアシッドホスフェート、エチレングリコールアシッドホスフェート、ピロリン酸ブチル、亜燐酸ブチル等があり、二種以上を併用しても良い。
【００２２】
ブロック化反応は、一般に−２０℃〜１５０℃で行うことが好ましいが、より好ましくは０〜１００℃である。１５０℃を越えると副反応を起こしやすく、他方、あまり低温になると反応速度が小さくなる傾向がある。
【００２３】
本発明の水性塗料組成物には、貯蔵安定性を向上させるために、１価アルコール系化合物を含むことが好ましい。当該１価アルコール系化合物としては、脂肪族、脂環族、芳香族等があり、脂肪族が好ましい。炭素数では、１〜２０が好ましく、より好ましくは１〜５、更に好ましくは１〜３である。例えば、メタノール、エタノール、ｎ−プロパノール、イソプロパノール、ｎ−ブタノール、ｉｓｏ−ブタノール、ｓｅｃ−ブタノール、ｔｅｒｔ−ブタノール、ｎ−アミルアルコール、２−ペンタノール、３−ペンタノール、２−メチル−１−ブタノール、イソアミルアルコール、ｔｅｒｔ−アミルアルコール、ｓｅｃ−アミルアルコール、２，２−ジメチル−１−プロパノール等の飽和アルコール、２−メトキシエタノール、２−エトキシアルコール、２−ブトキシエタノール、３，６−ジオキサ−１−ヘプタノール等のエーテルアルコール等がある。当該アルコールの含有量としては、モル比で、（アルコールのモル数）／（ブロックイソシアネート基におけるイソシアネート基のモル数）＝０．２〜２０が好ましく、より好ましくは、１〜１５である。
【００２４】
本発明の水性塗料組成物において、（１）水溶性樹脂、（２）水分散性樹脂、（３）ブロックポリイソシアネートの配合比については、以下の通りである。（（１）水溶性樹脂と（２）水分散性樹脂の水酸基の合計モル数）／（ブロックイソシアネート基におけるイソシアネート基のモル数）＝０．１〜１０が好ましく、より好ましくは、０．２〜８である。硬化剤としてメラミン系硬化剤を併用することもできる。メラミン系硬化剤としては、ヘキサメトキシメチロールメラミン、メチル・ブチルエーテル化メラミン等が代表的なものとして例示される。（１）水溶性樹脂と（２）水分散性樹脂との配合比は、重量比で、９９／１〜１／９９が好ましく、より好ましくは、９０／１０〜１０／９０、更に好ましくは、８０／２０〜２０／８０である。本発明の水性塗料組成物においては、水溶性樹脂と水分散性樹脂を合わせて使用することが必須である。これにより、水性塗料組成物の貯蔵安定性が向上するが、その要因としては、親水基成分と疎水基成分を持つ前記ブロックポリイソシアネートが、水分散性樹脂の界面活性効果等により分散状態を保持され、水溶性樹脂と相溶しやすくなることによるものと推定される。
【００２５】
本発明の水性塗料組成物には、更に分散、貯蔵安定性向上等の目的に応じて、ノニオン系、アニオン系、カチオン系、両性界面活性剤を添加することができる。界面活性剤の具体例としては、例えば、ポリエチレングリコール、多価アルコール脂肪酸エステル等のノニオン系、脂肪酸塩、アルキル硫酸エステル、アルキルベンゼンスルホン酸塩、アルキル燐酸塩等のアニオン系、アルキルアミン塩、アルキルベタイン等のカチオン系、カルボン酸アミン塩、スルホン酸アミン塩、硫酸エステル塩等の界面活性剤が挙げられる。
【００２６】
また、必要に応じて、酸化防止剤、紫外線吸収剤、光安定剤、顔料、アルミ等の金属顔料、ジブチル錫ジラウレート等の有機金属化合物等の架橋促進剤、レベリング剤、レオロジーコントロール剤、溶剤等を添加してもよい。水性塗料組成物は、通常、水溶性樹脂、水分散性樹脂、ブロックポリイソシアネート組成物、添加剤等を混合し、水を主成分とする媒体を添加し、塗装方法に応じた塗料粘度に調整することにより得られる。このようにして調整された水性塗料組成物は、スプレー塗装、ロール塗装、シャワー塗装、浸漬塗装等の方法で、金属、プラスチック、無機材料等に塗装され、耐チッピング塗料、プレコートメタル用塗料としても有用である。
【００２７】
次に、実施例によって本発明を更に詳細に説明するが、本発明は以下の実施例に限定されるものではない。なお、実施例及び比較例中の「部」、「％」は、重量基準である。また、評価法は下記の通りである。
（水性塗料組成物の貯蔵安定性）
実施例に示した水性塗料組成物（水で固形分３０％に調整したもの）の貯蔵安定性を、調整直後と４０℃×１０日後で、外観の目視観察により比較した。調整直後と殆ど変化なく均一で分離、沈殿等がない場合を○、分離、沈降等の変化を生じた場合を×と評価した。
【００２８】
（水性塗料組成物のｐＨ貯蔵安定性）
実施例に示した水性塗料組成物（水で固形分３０％に調整したもの）のｐＨ貯蔵安定性を、調整直後と４０℃×１０日後で比較した。（調整直後のｐＨ）−（４０℃×１０日後のｐＨ）＝１．５以下を○、１．５を越えた場合を×とした。ｐＨ測定器：ガラス電極式水素イオン濃度計、（型式ＨＭ−３０Ｖ）、東亜電波工業株式会社製。測定時は、４０℃貯蔵中の水分散体を２０℃にして測定した。
【００２９】
（水性塗料組成物から作製した硬化塗膜のゲル分率変化）
実施例に示した水性塗料組成物（水で固形分３０％に調整したもの）を、アプリケーターで塗装し、実施例に示した焼き付け条件で硬化させた。この硬化塗膜をアセトンに２０℃で２４時間浸漬した後の未溶解部分重量を、浸漬前重量で割った値をゲル分率（％）とした。（調整直後の水性塗料組成物から作製した硬化塗膜のゲル分率（％））−（４０℃×１０日後の水性塗料組成物から作製した硬化塗膜のゲル分率（％））＝１０以下を○、１０を越えた場合を×とした。
【００３０】
（水溶性樹脂の例）水溶性アクリル樹脂（Ａ）
イソプロパノール６７部、スチレン１０部、エチルアクリレート２０部、ｎ−ブチルアクリレート２６部、ｎ−ブチルメタクリレート２４部、２−ヒドロキシエチルメタクリレート１３部、アクリル酸６部、及び、アゾビスイソブチロニトリル１部を仕込み、通常の方法で溶液重合した。ジメチルエタノールアミンで中和し、水２８８部を加えて固形分２２％のアクリル樹脂水溶液（Ａ）を得た。（Ａ）の樹脂分水酸基価＝６０ｍｇＫＯＨ／ｇ、酸価＝４７ｍｇＫＯＨ／ｇ、数平均分子量＝８０００、ｐＨ＝８．５であり、外観は微黄色透明であった。
【００３１】
（水分散性樹脂の例）アクリル樹脂水分散体（Ｂ）
反応容器内に、脱イオン水７０部、４０％乳化剤水溶液２部、及び、メチルメタクリレート０．３７部、ｎ−ブチルアクリレート０．２３部、ｎ−ブチルメタクリレート０．２４部、２−ヒドロキシエチルメタクリレート０．１５部、アクリル酸０．０１部を仕込み、窒素気流中で混合し、６０℃で３％過硫酸アンモニウム水溶液４部を加えた。次に、７０℃に昇温してメチルメタクリレート２９部、ｎ−ブチルアクリレート１８部、ｎ−ブチルメタクリレート１９部、２−ヒドロキシエチルメタクリレート１２部、アクリル酸１部と４０％乳化剤水溶液２部、３％過硫酸アンモニウム水溶液４部、及び、脱イオン水４０部からなる混合液を３時間かけて添加した。次ぎに、７０℃でメチルメタクリレート７．６３部、ｎ−ブチルアクリレート３．７７部、ｎ−ブチルメタクリレート４．７６部、２−ヒドロキシエチルメタクリレート２．８５部、アクリル酸０．９９部と３％過硫酸アンモニウム水溶液４部からなる混合液を２時間かけて添加した。１時間熟成後、脱イオン水１５部を添加し、３０℃に降温した。ジメチルエタノールアミンで中和して、固形分４２％のアクリル樹脂水分散体（Ｂ）を得た。（Ｂ）の樹脂分水酸基価＝６６ｍｇＫＯＨ／ｇ、酸価＝１６ｍｇＫＯＨ／ｇ、数平均分子量＝１５００００、ｐＨ＝７．１、平均粒子径＝０．１μ（平均粒子径測定器：サブミクロン粒度分布測定装置、商標「コールターＮ４  Ｐｌｕｓ」、ベックマンコールター株式会社製）であり、外観は乳白色であった。
【００３２】
（ポリイソシアネート組成物の製造例１）ポリイソシアネート（Ｃ）
攪拌機、温度計、還流冷却管、窒素吹き込み管を取り付けた４ツ口フラスコ内を窒素雰囲気にし、ＨＤＩを６００部、３価アルコールであるポリカプロラクトン系ポリエステルポリオール「プラクセル３０５」（商標、ダイセル化学工業（株）製、分子量５５０）３０部を仕込み、攪拌下、反応器内温度を９０℃、１時間保持し、ウレタン化反応を行った。その後、反応器内温度を６０℃に保持し、イソシアヌレート化触媒テトラブチルアンモニウムアセテートを加え、収率が４８％になった時点で燐酸を添加し反応を停止した。反応液をろ過した後、薄膜蒸発缶を用いて未反応のＨＤＩを除去した。得られたポリイソシアネート組成物（ポリイソシアネート（Ｃ））の２５℃における粘度は２００００ｍＰａ・ｓｅｃ、イソシアネート基含有量は１８．５％、数平均分子量は１２００、イソシアネート平均官能基数は５．３であった。
【００３３】
【実施例１】（ブロックポリイソシアネート（Ｄ）の製造）
攪拌機、温度計、還流冷却管、窒素吹き込み管を取り付けた４ツ口フラスコ内を窒素雰囲気にし、製造例１のポリイソシアネート（Ｃ）を１００部、エチレンオキサイド付加物である分子量５５０のメトキシポリエチレングリコール（日本油脂（株）製、商標「ユニオックス」シリーズ）を７２．７部（これは、（エチレンオキサイド付加物のモル数）／（ブロックイソシアネート基におけるイソシアネート基のモル数）＝３０／７０に相当する））、触媒としてジブチル錫ジラウレート（以下、ＢＴＬと略す）を０．００８６部（５０ｐｐｍ／（上記１００部＋７２．７部））添加して、７０℃で１時間保持した。その後、マロン酸ジエチルを５１．９部、２８％ナトリウムメチラートを１．４９部添加し、８０℃まで昇温した。８０℃に到達後、２時間保持した。その後、エタノールを５２．５部（これは、（アルコールのモル数）／（ブロックイソシアネート基におけるイソシアネート基のモル数）＝３．７に相当する））添加した。次に、燐酸２−エチルヘキシルを１．５３部添加し、１０分攪拌した。反応液の赤外吸収スペクトルを測定した結果、イソシアネート基が消失し、固形分８０％、イソシアネート基濃度４．６％のブロックポリイソシアネート（Ｄ）を得た。
【００３４】
【実施例２】（ブロックポリイソシアネート（Ｅ）の製造）
攪拌機、温度計、還流冷却管、窒素吹き込み管を取り付けた４ツ口フラスコ内を窒素雰囲気にし、製造例１のポリイソシアネート（Ｃ）を１００部、エチレンオキサイド付加物である分子量５５０のメトキシポリエチレングリコール（日本油脂（株）製、商標「ユニオックス」シリーズ）を７２．７部（これは、（エチレンオキサイド付加物のモル数）／（ブロックイソシアネート基におけるイソシアネート基のモル数）＝３０／７０に相当する））、触媒としてジブチル錫ジラウレート（以下、ＢＴＬと略す）を０．００８６部（５０ｐｐｍ／（上記１００部＋７２．７部））添加して、７０℃で１時間保持した。その後、反応温度を５０℃に保持し、メチルエチルケトオキシムを２８．２部滴下した。その後、エタノールを４８．６部（これは、（アルコールのモル数）／（ブロックイソシアネート基におけるイソシアネート基のモル数）＝３．４に相当する））添加した。反応液の赤外吸収スペクトルを測定した結果、イソシアネート基が消失し、固形分８０％、イソシアネート基濃度５．２％のブロックポリイソシアネート（Ｅ）を得た。
【００３５】
【実施例３】（水性塗料組成物（Ｆ）の調製と評価結果）
前記水溶性アクリル樹脂（Ａ）１００部、前記アクリル樹脂水分散体（Ｂ）１００部、実施例１のブロックポリイソシアネート（Ｄ）６６．６部、水１２４．４部を混合し、水性塗料組成物（Ｆ）を得た。この配合は、（水溶性樹脂と水分散性樹脂の水酸基の合計モル数）／（ブロックイソシアネート基におけるイソシアネート基のモル数）＝１に相当する。この水性塗料組成物（Ｆ）の貯蔵安定性、ｐＨ貯蔵安定性、（Ｆ）から作製した硬化塗膜のゲル分率変化（焼き付け条件：温度１００℃、時間３０分。）の各々の評価結果はすべて○であった。
【００３６】
【実施例４】（水性塗料組成物（Ｇ）の調製と評価結果）
前記水溶性アクリル樹脂（Ａ）１００部、前記アクリル樹脂水分散体（Ｂ）１００部、実施例２のブロックポリイソシアネート（Ｅ）５８．９部、水１１１．５部を混合し、水性塗料組成物（Ｇ）を得た。この配合は、（水溶性樹脂と水分散性樹脂の水酸基の合計モル数）／（ブロックイソシアネート基におけるイソシアネート基のモル数）＝１に相当する。この水性塗料組成物（Ｇ）の貯蔵安定性、ｐＨ貯蔵安定性、（Ｇ）から作製した硬化塗膜のゲル分率変化（焼き付け条件：温度１４０℃、時間３０分。触媒として、ＢＴＬを０．６部添加。）の各々の評価結果はすべて○であった。
【００３７】
【比較例１】（水性塗料組成物（Ｈ）の調製と評価結果）
前記水溶性アクリル樹脂（Ａ）１００部、前記アクリル樹脂水分散体（Ｂ）１００部、ブロックポリイソシアネート（旭化成（株）の商標「デュラネートＭＦ−Ｋ６０Ｘ」、固形分６０％、イソシアネート基濃度６．５％、親水基成分なし。）４７．１部、水６０．５部を混合し、水性塗料組成物（Ｈ）を得た。この配合は、（水溶性樹脂と水分散性樹脂の水酸基の合計モル数）／（ブロックイソシアネート基におけるイソシアネート基のモル数）＝１に相当する。この水性塗料組成物（Ｈ）の貯蔵安定性、ｐＨ貯蔵安定性、（Ｈ）から作製した硬化塗膜のゲル分率変化（焼き付け条件：温度１００℃、時間３０分。）の各々の評価結果はすべて×であった。
【００３８】
【比較例２】（水性塗料組成物（Ｉ）の調製と評価結果）
前記水溶性アクリル樹脂（Ａ）１００部、実施例１のブロックポリイソシアネート（Ｄ）２１．５部、水９．２部を混合し、水性塗料組成物（Ｉ）を得た。
この配合は、（水溶性樹脂の水酸基のモル数）／（ブロックイソシアネート基におけるイソシアネート基のモル数）＝１に相当する。この水性塗料組成物（Ｉ）の貯蔵安定性は○、ｐＨ貯蔵安定性は×、（Ｉ）から作製した硬化塗膜のゲル分率変化（焼き付け条件：温度１００℃、時間３０分。）は×であった。
【００３９】
【発明の効果】
本発明の水性塗料組成物は、低温硬化性、貯蔵安定性、ｐＨ貯蔵安定性に優れた性能を有する。